폴리올레핀 수지 로서 용융 지수 ( 190 ℃, 2 . 16 Kg ) 10 . 0 g / 10 min , 밀도 0 . 924 g / cm 3 의 선형 저밀 도 폴리에틸렌 ( 롯데케미칼 , UL 614 , LLDPE - A ) 를 준비 하 였 다 . 방수 코팅 층 의 배 합비 를 하 기 표 1 과 같이 사용 한 것 을 제외 하 고 는 실시 예 1 과 동일 하 게 실시 하 여 코팅 두께 30 μ m 의 일면 코팅 된 방수 코팅 종이 시료 를 제조 하 였 다 . 제조 된 시료 를 사용 하 여 방수성 , 방수 코팅 층 과 종이 간 의 접착성 , 식품 용 안전 성 및 재 활용 성 을 평가 하 여 그 결과 를 표 2 에 나타내 었 다 .